(57)【要約】【課題】  同じ太さの糸で絹製の墨付け糸とナイロン製の墨付け糸の長所を兼ね備えた糸、すなわちナイロン糸の強さより強くかつ絹糸の適度な伸びを持った糸を提供する。【解決手段】  本発明の墨壷の墨付け糸は、ナイロン製の柔軟糸とアラミド製の強靱糸とを撚り合わせてなる撚糸からなることを特徴とする。本発明の墨付け糸は、強靱糸１本に対して柔軟糸を１〜２本の割合で撚り合わせたものであることが好ましい。本発明の墨付け糸は、墨壷の使用に際して墨付け糸が擦れることがあっても墨付け糸が切れる恐れが少なく、墨付け糸を頻繁に交換する必要がない。また、直線を引く際に、墨付け糸は、手の力で充分に高く上方に持ち上げることができる柔軟性を有している。【選択図】図１
2007000952.tif 000002
【特許請求の範囲】
【請求項１】
ナイロン製の柔軟糸とアラミド製の強靱糸とを撚り合わせてなる撚糸からなることを特徴とする墨壷の墨付け糸。
【請求項２】
強靱糸１本に対して柔軟糸を１〜２本の割合で撚り合わせた、請求項１に記載の墨付け糸。
【請求項３】
請求項１または２に記載の墨付け糸を備えたことを特徴とする墨壷。
【発明の詳細な説明】
【技術分野】
【０００１】
本発明は、家屋を建築する等の大工作業を行う際に木材、石材等の家屋の構成材の表面上に直線を引くために使用される墨壷に関する。
【背景技術】
【０００２】
伝統的な大工道具の一つとして、墨壷が知られており、これは、木材、石材等の家屋の構成材の表面上に直線を引くために使用される。
【０００３】
この墨壷の構成について簡単に説明する。
【０００４】
墨壷は、手動で操作できる程度の大きさのケースを有し、このケース内には、所定長さの墨付け糸を巻回した糸巻き部と、この糸巻き部からケースの外部に引き出される途中で墨付け糸に墨を付着させる墨付け部とを収納している。ケースから引き出された墨付け糸の先端は、軽子に結びつけられている。軽子は、木材上の所定の位置に突き刺すための針等を備えている。
【０００５】
次に、このような構成の墨壷を用いて、建築材料の表面上の所望の位置に直線を引く場合について説明する。
【０００６】
まず、直線の開始点となる位置に軽子の針を突き刺す。次に、直線の終点となる位置にケースを押しつけて、ケースから引き出された墨付け糸を緊張した状態に引っ張る。そして、引き出された墨付け糸の所定位置を、手先で上方に引き上げた後、墨付け糸から手を離し、下方に向けて墨付け糸を弾く。これにより、墨付け糸が建築材上に衝突する際に墨付け糸に付着された墨が建築材上に付着され、目的とする直線が描かれる。
【０００７】
このような墨壷は、大工道具として汎用されており、糸巻き部に巻回された墨付け糸を自動で巻き取る、墨付け糸の交換を簡単に行えるようにする等の使い勝手を改良するための種々の工夫がなされている（例えば、特許文献１〜３参照）。
【特許文献１】特開２００４−２５３９０号公報
【特許文献２】特開平７−１３６９４７号公報
【特許文献３】特開平７−２９０３７６号公報
【発明の開示】
【発明が解決しようとする課題】
【０００８】
墨壷は、墨付け糸を建築材上で引っ張った後、その引っ張った状態の墨付け糸を下方に弾くことにより墨が建築材上に付着されるようにして使用するものであるため、墨付け糸として使用される糸は、柔軟性、強度および吸水性のある繊維から構成される必要がある。このような必要性から、墨付け糸に好適な素材としては、バネ式の自動巻取式のものが出回るまでは絹糸が主流であった。これはナイロン糸より伸びがなく少しの引っ張り上げで正確な墨打ちができ、吸水性もよいものであった。しかし、バネ式の自動巻取式墨壷が出回るようになってからは絹糸が天然繊維であるためバネの反動で絹糸が戻ってくる際によく切れてしまうことがあるという難点があった。
【０００９】
そこで、より強く吸水性もよいナイロン糸が自動巻取式墨壷に使用されるようになった。しかし、ナイロン糸の墨付け糸は絹糸のものより引っ張り強力は強いが伸びが大きくて少し長い墨打ちをする時はかなり引き上げなければ反発しないという欠点がある。ところが、あまり引き上げすぎると正確な線が引けない恐れがある。その上、糸の引き上げ角度が違うと少し違った線を打ってしまうきらいもある。また、自動巻取式墨壷はいろいろな種類のものが出回り、糸の出入り口で擦れたりして酷使される製品が多くなってきたため、ナイロン糸の墨付け糸でもよく切れて面倒な糸交換をしなくてはならない。糸交換は、墨で手や衣服が汚れ、はなはだやっかいな作業である。
【００１０】
引用文献１では、墨付け糸を簡単でかつ墨漏れがないように構成に工夫を凝らした墨壷が記載されている。しかし、このような構成とするためには複雑な構造を付加しなければならないという問題がある。
【００１１】
上述した事情から、同じ太さの糸で絹製の墨付け糸とナイロン製の墨付け糸の長所を兼ね備えた糸、すなわちナイロン糸の強さより強くかつ絹糸の適度な伸びを持った糸が理想的な墨付け糸として求められる。
【００１２】
本発明は、このような理想的な墨付け糸を提供することを課題とする。
【課題を解決するための手段】
【００１３】
上記課題を解決するため、本発明の墨壷の墨付け糸は、ナイロン製の柔軟糸とアラミド製の強靱糸とを撚り合わせてなる撚糸からなることを特徴とする。
【００１４】
本発明の墨付け糸において、前記撚糸は、前記強靱糸（例えばアラミト糸）１本に対して柔軟糸（例えばナイロン糸）を好ましくは１〜２本の割合で撚り合わせることにより形成される。例えば、ナイロン糸１本に対してアラミド糸１本の割合で撚り合わせた場合、得られた撚糸は、引っ張り強さが同じ太さのナイロン糸より２倍強であり、伸びは絹製墨付け糸とほぼ等しく、理想的な墨付け糸となる。
【発明の効果】
【００１５】
本発明では、ナイロン製の柔軟糸とアラミド製の強靱糸とを撚り合わせてなる撚糸が墨付け糸として用いられるので、墨壷の使用に際して墨付け糸が擦れることがあっても墨付け糸が切れる恐れが少なく、墨付け糸を頻繁に交換する必要がない。また、直線を引く際に、墨付け糸は、手の力で充分に高く上方に持ち上げることができる柔軟性を有している。
【００１６】
また、本発明の墨付け糸は、柔軟糸と強靱糸とを撚り合わせてなるものであるので、強靱性と柔軟性の双方の性質を発揮することができ、墨壷の用途に適している。
【発明を実施するための最良の形態】
【００１７】
以下、本発明の墨壷について具体的に説明する。
【００１８】
図１は、本発明に関わる墨壷の概略構成を示す概略図である。
【００１９】
墨壷（１）は、手操作に適した大きさに構成されたケース（２）を有している。ケース（２）内には、その後部（２ａ）において、所定長さの墨付け糸を巻回して収容した糸巻き部が納められている。ケースの前部（２ｂ）には、糸巻き部から引き出された墨付け糸に墨を付ける墨付け部が納められている。糸巻き部が設けられた後部（２ａ）は、糸巻き部の形状に沿って円形状に形成され、墨付け部が設けられた前部（２ｂ）は、手操作で扱い易いように径がほぼ等しい円筒形に形成されている。また、ケース（２）の外部において、その後部（２ａ）には、糸巻き部に巻回された墨付け糸をケース（２）の外部に引き出したり使用後に引き出された墨付け糸を巻き戻したりするための操作部（３）が設けられている。操作部（３）は、自動巻き取り式であっても、手動式であってもいずれでもよい。
【００２０】
また、ケース（２）の前部（２ｂ）には、墨汁含浸剤に墨付け糸を押しつけるためのボタン（４）が設けられている。
【００２１】
ケース（２）内の糸巻き部に巻回された墨付け糸（５）は、墨付け部を介してケース（２）の前端からケース（２）の外部に引き出されるようになっている。ケース（２）の前端から引き出された墨付け糸（５）の先端には、軽子（６）が結び付けられる。軽子（６）はケース（２）から着脱自在に取り付けられるようになっている。軽子（６）は、建築板等に直線を引く際の直線開始点となる位置に突き刺すための針（７）を備えている。
【００２２】
次に、墨付け糸（５）について説明する。
【００２３】
墨壷（１）の墨付け糸（５）は、ナイロン製の柔軟糸とアラミド製の強靱糸とを撚り合わせてなる撚糸からなる。
【００２４】
ナイロン製の柔軟糸は、墨壷（１）を使用して木材等の表面上に墨付けを行う際に、木材等の表面上から所定高さ（３〜１０ｃｍ程度）だけ手で上方につまみ上げることができ、かつ、このようなつまみ上げた状態から手を離したときに、木材の表面に墨を付着させることができる程度の衝撃力を木材の表面に与えることができる柔軟性を有する。ナイロン糸は、弾性率が５００ｋｇ／ｍｍ２程度であり、他の繊維に比較して顕著な柔軟性を有している。
【００２５】
ナイロンは、アミド結合（−ＣＯ−ＮＨ−）を有する長鎖状合成高分子化合物の一般名であり、例えば、ヘキサメチレンジアミンとアジピン酸の重合によるナイロン６６、カプロラクタムの重合によるナイロン６をはじめ、ナイロン６・１０、ナイロン１１等多数のものが例示される。特に、ナイロン６、ナイロン６６が好ましい。
【００２６】
アラミド製の強靱糸は、墨壷（１）のケース（２）内の糸巻き部に収納された墨付け糸（５）を使用するためにケース（２）から引き出される際、また、使用後に糸巻き部に戻す際に、墨付け糸（５）が墨壷（１）のケース（２）内外の各部に擦れた状態になっても切れることが少なく、また、使用時に強い引っ張り力が掛っても切れることがない強度を有する。具体的には、アラミド糸は、その強度が２８５〜３１０ｋｇ／ｍｍ２であるので、墨付け糸（５）が切れることを防止するための糸の材料として好適である。
【００２７】
アラミド糸は、２個の芳香環にアミド結合（−ＮＨＣＯ−）が少なくとも８５％以上結合している繊維からなる糸のことであり、一般的には、高機能糸に属する耐熱性、難燃性に特徴をもつメタ型と、高性能繊維に属する高強靱、高弾性を示すパラ型の２種類に分類される。
【００２８】
本発明では、墨付け糸（５）が切れることを防止することを課題としているので、高強靱性を有するパラ型のアラミド糸が好適である。
【００２９】
パラ型のアラミド糸としては、例えば、コポリパラフェニレン・３．４’オキシジフェニレン・テレフタラミド、ポリパラフェニレンフタラミド、ポリメタフェニレンイソフタラミドが挙げられる。
【００３０】
アラミド糸としては市販品を用いることもできる。市販品の代表例は、テイジン社製の「テクノーラ」（登録商標）、東レ・デュポン社製の「ケプラー」（登録商標）である。
【００３１】
柔軟糸と強靱糸とから形成される撚糸は、このような強靱糸１本に対して、柔軟糸１〜２本の割合で互いに撚り合わせることにより形成される。例えば、強靱糸を１本使用する場合には、これに対して柔軟糸を１本または２本を用意し、強靱糸を２本使用する場合には、これに対して柔軟糸を２〜４本用意する。柔軟糸と強靱糸を撚り合わせる前に、それぞれ自体を撚っておくことも好ましい。
【００３２】
用意された各糸を撚り合わせて撚糸を形成する方法およびそのための装置は公知のものが用いられる。得られた撚糸の太さは、従来の墨付け糸の太さと同じであってよい。
【００３３】
次に、このような構成の墨壷（１）を用いて、建築材料の表面上の所望の位置に直線を引く場合について説明する。
【００３４】
まず、直線の開始点となる建築材表面上の位置に軽子（６）の針（７）を突き刺す。次に、糸巻き部に巻回された墨付け糸（５）をケース（２）から外部に引き出されるようにしながら、墨壷（１）を移動させていき、直線の終点となる位置に来た時点で、ケース（２）の前端を直線の終点となる位置に押し当て、ケース（２）から引き出された墨付け糸（５）を緊張した状態に引っ張る。そして、引き出された墨付け糸（５）の所定位置を、手先で上方に引き上げた後、墨付け糸（５）を弾く。これにより、墨付け糸（５）が建築材上に衝突する際に墨付け糸（５）に付着された墨が建築材上に付着され、目的とする直線が描かれる。
【００３５】
直線を引き終わった墨壷（１）は、自動巻き取りか手動かのいずれかにより、ケース（２）内の糸巻き部に墨付け糸（５）を巻き取ることにより、墨付け糸（５）をケース（２）内に入れ、軽子（６）の針（７）をケース（２）の内部側になるように取り付けて操作を終了する。
【００３６】
本発明の墨壷（１）は、ナイロン製の柔軟糸とアラミド製の強靱糸とを撚り合わせたてなる撚糸が墨付け糸（５）として用いられているので、ケース（２）内の糸巻き部から墨付け糸（５）を引き出す際にこれがケース（２）内部等の各所で擦れる等しても墨付け糸（５）が切れる恐れが少なく、また、直線を建築材表面上に引く際にも、手の力で充分に上方に持ち上げる柔軟性を有し、さらに、使用後の墨付け糸（５）をケース（２）に収納する際にも、擦れる等により墨付け糸（５）が切れる恐れがない。
【００３７】
試験例１
アラミド糸（テイジン社製、商品名「テクノーラ」、４００デニール）を２本とナイロン糸（４２０デニール）を２本用意し、これら自体をそれぞれ撚った後、これら４本を撚り合わせた。この撚糸（太さ＝約０．５ｍｍ）の破断強度を測定したところ、２１．７８ｋｇであった。この撚糸と同じ太さを有するナイロン単品撚糸（２１０デニール、６本）の破断強度は８．５ｋｇであるので、アラミド糸とナイロン糸との撚糸はほぼ同じ太さのナイロン単品撚糸の約２．５５倍の強度を有する。
【００３８】
試験例２
アラミド糸（テイジン社製、商品名「テクノーラ」、４００デニール）を３本とナイロン糸（４２０デニール）を３本用意し、これら自体をそれぞれ撚った後、これら６本を撚り合わせた。この撚糸（太さ＝約０．８ｍｍ）の破断強度を測定したところ、２９．８５ｋｇであった。この撚糸と同じ太さを有するナイロン単品撚糸（２１０デニール、１２本）の破断強度は１６．１７ｋｇであるので、アラミド糸とナイロン糸との撚糸はほぼ同じ太さのナイロン単品撚糸の約１．８５倍の強度を有する。
【図面の簡単な説明】
【００３９】
【図１】墨壷の概略を説明する概略図である。
【符号の説明】
【００４０】
１  墨壷
２  ケース
２ａ  後部
２ｂ  前部
３  操作部
４  巻取停止部
５  墨付け糸
６  軽子
７  針
【図１】
2007000952.tif 000003